(57)【特許請求の範囲】
【請求項１】
伸度小なるポリエステルマルチフィラメント糸条（ＦＹＡ）と、該ＦＹＡよりも伸度が大きく且つ構成フィラメントの一部に繊度のバラツキを有するポリエステルマルチフィラメント糸条（ＦＹＢ）とが、部分的に混繊・交絡しつつ、ＦＹＡをＦＹＢが被覆した二層構造糸において、  該ＦＹＡとＦＹＢとが、以下の（イ）〜（ホ）を同時に満足することを特徴とするポリエステル二層構造糸。
（イ）ＦＹＡを構成するポリエステルが、主としてポリトリメチレンテレフタレートであること；
（ロ）ＦＹＢを構成するポリエステルが、主としてポリエチレンテレフタレートであること；
（ハ）ＦＹＢの伸度が、ＦＹＡの伸度の１．５〜２．５倍であること；
（ニ）ＦＹＡのヤング率が高々３０ｃＮ／ｄｔｅｘであること
（ホ）ＦＹＡの１８０℃における熱応力が少なくとも０．２０ｃＮ／ｄｔｅｘであること
【請求項２】
３０００ｍ／分以上の引取速度で紡糸するか、４０００ｍ／分未満の引取速度で紡糸し、延伸して得た、伸度が５０〜１３０％の範囲にあるポリトリメチレンテレフタレートからなるポリエステルマルチフィラメント紡出糸（ＵＤＡ）と該ＵＤＡよりも伸度が少なくとも３倍あるポリエチレンテレフタレートからなるポリエステルマルチフィラメント紡出糸（ＵＤＢ）とを、引き揃えて空気交絡処理を施した後、延伸仮撚加工を施す際に、延伸仮撚温度を７０〜１３０℃の範囲とし、且つ、延伸倍率（ＤＲ）を下記式の範囲にすることを特徴とするポリエステル二層構造糸の製造方法。
１＜ＤＲ≦１＋０．１２（ＥＬB／１００）
ここで、ＤＲは延伸倍率、ＥＬBはＵＤＢの伸度（％）である。
【発明の詳細な説明】
【０００１】
【発明の属する技術分野】
本発明は、清涼感を有するポリエステル二層構造糸およびその製造方法に関し、さらに詳しくは、芯糸にポリトリメチレンテレフタレートマルチフィラメント糸条を配したドレープ性と膨らみの改善された清涼感を有するポリエステル二層構造糸およびその製造方法に関する。
【０００２】
【従来の技術】
ポリエステル二層構造糸は、互いに切断伸度（以下単に伸度という）の異なる２種以上の紡出糸を交絡した後、延伸仮撚することで得られる。これは、紡出糸間の伸度差によるもので、部分的に両紡出糸が混繊・交絡状態にありながら、二層構造糸の芯部に伸度小なる紡出糸から生起された糸条（芯糸）が、その芯糸の周りに伸度大なる紡出糸から生起された糸条（鞘糸）が配された構造を呈す。そして、この２層構造糸は、芯糸と鞘糸との糸足差や鞘糸の捲縮によるクリンプによって、種々の風合いのものが提案されている。
【０００３】
例えば、清涼感を付与する方法として、充分な伸度差が付与された、すなわち、一方の紡出糸が、他方の紡出糸よりも３倍以上伸度が大きな２種の紡出糸糸条を交絡した後、７０〜１３０℃という低温で且つ伸度大なる紡出糸の伸度に対して１２％という低倍率で延伸仮撚し、しかも、芯糸の熱応力を１８０℃で０．０９ｃＮ／ｄｔｅｘ（０．１０ｇ／ｄｅ）以下とすることが特開平７−１１８９７６号公報で提案されている。この方法で得られた二層構造糸は、鞘糸の芯糸への巻付き構造がルーズ化されることと、低温低倍率によって鞘糸に形成された繊度のバラツキとの相乗作用により、良好な清涼感が付与されている。
【０００４】
しかしながら、この清涼感に優れた２層構造糸について、本発明者らがさらに検討したところ、この２層構造糸は、布帛とした後の染色などの熱処理で、芯糸の収縮が発生して、それによって、鞘糸を締め付けてルーズ化された巻き付き構造が破壊されないように、芯糸の熱応力を１８０℃で０．０９ｃＮ／ｄｔｅｘ以下にしていることから、膨らみとドレープ性とを両立できないという問題が内在していることを究明した。
【０００５】
ここで、芯糸と鞘糸との糸足差は、延伸仮撚中の両者の伸度差に起因したものと、染色などの熱処理中の両者の収縮率の差に起因したものとがある。そして、芯糸の熱応力を１８０℃で０．０９ｃＮ／ｄｔｅｘ以下にするということは、実質芯糸の収縮を抑制しているということであり、糸足差のほとんどは、延伸仮撚中の両者の伸度差に起因することになる。そのため、芯糸と鞘糸の糸足差を拡大する、すなわち、膨らみを拡大するためには、芯糸と鞘糸との伸度差を非常に大きくしなければならない。そして、この伸度差拡大は、鞘糸に実用に耐え得る力学的特性を維持する上から、鞘糸の伸度拡大には、自ずと限界があり、そのため、もう一方の芯糸の伸度を小さくすることが必要である。
【０００６】
したがって、前掲の公報の２層構造糸は、膨らみを拡大しようと芯糸の伸度を小さくすると、芯糸を硬くしてしまい、ドレープ性が低下し、他方、ドレープ性を向上させようと芯糸の伸度を大きくすると、芯糸と鞘糸の糸足差が縮小し、膨らみを低下するのである。すなわち、前掲の公報の２層構造糸において、膨らみとドレープ性とは、２律背反の関係にあり、清涼性に優れながら、膨らみとドレープ性とを両立した２層構造糸は未だ提供されていないのが現状である。
【０００７】
【発明が解決しようとする課題】
本発明の課題は、清涼性に優れながら、膨らみとドレープ性とを両立したポリエステル２層構造糸およびその製造方法を提供することにある。
【０００８】
【課題を解決するための手段】
前掲の公報は、鞘糸および芯糸を構成するポリエステルとして、ポリエチレンテレフタレート、ポリトリメチレンテレフタレート、ポリテトラメチレンテレフタレートまたはこれらの共重合体を列挙している。これに対して、本発明者らは、鞘糸を構成するポリエステルとしてポリエチレンテレフタレートを用い、芯糸を構成するポリエステルとしてポリトリメチレンテレフタレートを用いるとき、芯糸の１８０℃の熱応力が０．０９ｃＮ／ｄｔｅｘを越えても、芯糸の収縮による鞘糸の締め付けが起こらず、しかも、芯糸の伸度を小さくしても、ポリトリメチレンテレフタレートの低ヤング率によって高度のドレープ性が確保されるという前掲の公報からは想像もし得ないポリエステルの組合わせによる効果を見出し、本発明に到達したのである。
【０００９】
かくして本発明によれば、伸度小なるポリエステルマルチフィラメント糸条（ＦＹＡ）と、該ＦＹＡよりも伸度が大きく且つ構成フィラメントの一部に繊度のバラツキを有するポリエステルマルチフィラメント糸条（ＦＹＢ）とが、部分的に混繊・交絡しつつ、ＦＹＡをＦＹＢが被覆した二層構造糸において、
該ＦＹＡとＦＹＢとが、
（イ）ＦＹＡを構成するポリエステルが、主としてポリトリメチレンテレフタレートであること；
（ロ）ＦＹＢを構成するポリエステルが、主としてポリエチレンテレフタレートであること；
（ハ）ＦＹＢの伸度が、ＦＹＡの伸度の１．５〜２．５倍であること；
（ニ）ＦＹＡのヤング率が高々３０ｃＮ／ｄｔｅｘであること
（ホ）ＦＹＡの１８０℃における熱応力が少なくとも０．２ｃＮ／ｄｔｅｘであること
を同時に満足することを特徴とするポリエステル二層構造糸が提供される。
【００１０】
さらに本発明によれば、３０００ｍ／分以上の引取速度で紡糸するか、４０００ｍ／分未満の引取速度で紡糸し、延伸して得た、伸度が５０〜１３０％の範囲にあるポリトリメチレンテレフタレートからなるポリエステルマルチフィラメント紡出糸（ＵＤＡ）と該ＵＤＡよりも伸度が少なくとも３倍あるポリエチレンテレフタレートからなるポリエステルマルチフィラメント紡出糸（ＵＤＢ）とを、引き揃えて空気交絡処理を施した後、延伸仮撚加工を施す際に、延伸仮撚温度を７０〜１３０℃の範囲とし、且つ、延伸倍率（ＤＲ）を下記式の範囲にすることを特徴とするポリエステル二層構造糸の製造方法。
１＜ＤＲ≦１＋０．１２（ＥＬB／１００）
ここで、ＤＲは延伸倍率、ＥＬBはＵＤＢの伸度（％）である。
【００１１】
【発明の実施の形態】
本発明のポリエステル２層構造糸について、以下詳述する。
【００１２】
本発明の２層構造糸は、前掲の公報と同様で、伸度小なるポリエステルマルチフィラメント糸条（ＦＹＡ）と、該ＦＹＡよりも伸度が大きく且つ構成フィラメントの一部に繊度のバラツキを有するポリエステルマルチフィラメント糸条（ＦＹＢ）とが、部分的に混繊・交絡しつつ、ＦＹＡをＦＹＢが被覆した二層構造糸である。そして、本発明の２層構造糸の特徴は、該ＦＹＡとＦＹＢとに、以下の（イ）〜（ホ）を同時に満足させたことにある。
（イ）ＦＹＡを構成するポリエステルが、主としてポリトリメチレンテレフタレートであること；
（ロ）ＦＹＢを構成するポリエステルが、主としてポリエチレンテレフタレートであること；
（ハ）ＦＹＢの伸度が、ＦＹＡの伸度の１．５〜２．５倍であること；
（ニ）ＦＹＡのヤング率が高々３０ｃＮ／ｄｔｅｘであること；および
（ホ）ＦＹＡの１８０℃における熱応力が少なくとも０．２０ｃＮ／ｄｔｅｘであること。
【００１３】
要件−（イ）は、本発明の最大の特徴であり、これによって、染色などの熱処理によってＦＹＡが収縮する際に、ＦＹＢを締め付けずに、伸度差によって生起されたルーズな巻き付き構造が破壊されないのである。この機構については、充分に解明されていないが、ポリトリメチレンテレフタレートからなる糸条は、ポリエチレンテレフタレートからなる糸条に比べ、表面にぬめりがあり、このぬめりによって、ポリエチレンテレフタレートからなる糸条との滑りが発生し易くなるためと考えられる。
【００１４】
要件−（ロ）は、２層構造糸の清涼性を維持するためのものである。すなわち、ポリトリメチレンテレフタレートからなる糸条は、前述の通りポリエチレンテレフタレートからなる糸条に比べ、表面にぬめりがあり、このぬめりが清涼性を阻害するからである。なお、本発明では、ＦＹＡとして、ポリトリメチレンテレフタレートからなる糸条を用いているが、これはぬめりの少ないポリエチレンテレフタレートからなるＦＹＢによって被覆されているので、清涼性が低下することはない。
【００１５】
ところで、上記要件−（イ）および（ロ）の、ＦＹＡ（ＦＹＢ）を構成するポリエステルが主として、ポリトリメチレンテレフタレート（ポリエチレンテレフタレート）であることとは、ポリエステルを構成する繰り返し単位の少なくとも７０モル％、好ましくは９０モル％以上が、トリメチレンテレフタレート残基（エチレンテレフタレート残基）であることを意味する。ＦＹＡのポリエステルを構成する繰り返し単位が、トリメチレンテレフタレート残基で７０モル％以上占められていない場合は、ＦＹＡの収縮によってＦＹＢを締め付けてしまい、他方、ＦＹＢのポリエステルを構成する繰り返し単位が、エチレンテレフタレート残基で７０モル％以上占められていない場合は、清涼性が損なわれる。なお、ＦＹＡとＦＹＢとを構成するポリエステルは、本発明の目的を損なわない範囲であれば、イソフタル酸、スルホン酸金属塩が付加したイソフタル酸またはポリアルキレングリコールを共重合したものでも、任意の安定剤、酸化防止剤、難燃剤、帯電防止剤、蛍光増色剤、触媒、着色剤または無機粒子などを添加したものでも良い。
【００１６】
要件−（ハ）は、本発明の2層構造糸に清涼感を持たせるためのルーズな2層構造を形成するためのものである。ＦＹＢの伸度がＦＹＡの伸度の１．５倍未満である場合は、ＦＹＢの糸たるみが少なく、ルーズな二層構造が形成できない。ただ、あまりＦＹＢの伸度が大き過ぎると芯糸と鞘糸との糸ずれの多発や鞘糸の耐摩耗性の低下を引き起こすので、伸度差は高々２．５倍である。
【００１７】
要件−（ニ）は、本発明の2層構造糸のドレープ性を高めるためのものである。
該ヤング率が３０ｃＮ／ｄｔｅｘを超える場合には、張り腰が付きすぎてごわごわとした風合いを与え、清涼感によって着心地を良好にさせる効果が半減する。なお、このＦＹＡの低ヤング率は、ポリトリメチレンテレフタレートによって為し得たものであり、ポリエチレンテレフタレートでＦＹＡを構成した場合は、このような低ヤング率のものは得られない、若しくは、得られたとしても、ほとんど延伸がなされていない高伸度のＦＹＡであり、布帛とした場合にほんの少し応力がかかっただけで、ＦＹＡが伸びるような実用に耐えない2層構造糸となる。
【００１８】
要件−（ホ）は、本発明の２層構造糸の膨らみ、すなわち、染色などの熱処理を施した後の芯糸と鞘糸との糸足差を拡大するためのものである。該１８０℃の熱応力が０．２ｃＮ／ｄｔｅｘ未満の場合は、染色などの熱処理を施した際に、ＦＹＢや織りまたは編み組織によって、ＦＹＡの収縮が妨げられ、ＦＹＡの収縮による膨らみの拡大が得られない。他方、上限については、熱処理時にＦＹＡが過度に緊張状態となって断糸するのを防ぐことから、高々０．８ｃＮ／ｄｔｅｘである。好ましいＦＹＡの１８０℃の熱応力は、０．２３〜０．６０ｃＮ／ｄｔｅｘの範囲である。
【００１９】
なお、ＦＹＡの熱応力を０．２０ｃＮ／ｄｔｅｘ以上にするにあたって、ポリトリメチレンテレフタレートは熱セットされにくいことから、熱セットされ易いポリエチレンテレフタレートに比べ、大きな熱応力を付加し易いという利点もある。勿論、このようにＦＹＡへ大きな熱応力を付加できるのは、前述の要件−（イ）の鞘糸を締め付けるという問題が解消されているからである。
【００２０】
次に、もう一つの本発明である２層構造糸の製造方法について、図１を参照しつつ説明する。なお、図１は本発明の２層構造糸の製造方法に用いる装置の一実施態様を示す側面図である。
【００２１】
まず、伸度が５０〜１３０％の範囲にあるポリトリメチレンテレフタレートからなるポリエステルマルチフイラメント紡出糸（ＵＤＡ）と該ＵＤＡよりも伸度が少なくとも３倍あるポリエチレンテレフタレートからなるポリエステルマルチフイラメント紡出糸（ＵＤＢ）とを、引き揃えて第一ローラー（３）に供給し、該ローラー（３）と第二ローラー（４）との間に設けた空気交絡ノズル（６）でＵＤＡとＵＤＢとを交絡させる。この空気交絡ノズル（６）の圧空圧力は１００〜６００Ｐａ、第一および第二ローラー間のオーハ゛―フィード率は０．５〜４％が適当である。
【００２２】
ＵＤＡの伸度が５０％未満では、得られる２層構造糸のＦＹＡとＦＹＢとに充分な糸足差を発現させるだけの延伸倍率を施すと、ＵＤＡの伸度が低すぎて断糸が多発する。他方、伸度が１５０％を越えると延伸仮撚中にＵＤＡが伸び易く、得られる２層構造糸のＦＹＡとＦＹＢとに充分な糸足差を発現できない。好ましいＵＤＡの伸度は、５０〜１３０％の範囲である。このようなＵＤＡは、３０００ｍ／分以上の引取速度で紡糸するか、４０００ｍ／分未満の引取速度で紡糸したものを、上記伸度範囲になるように延伸を施せば得られる。また、ＦＹＡとしたときの１８０℃の熱応力が０．２０ｃＮ／ｄｔｅｘ以上になるなら、このようにして得られたＵＤＡに加熱処理を施していてもよい。特に好ましいＵＤＡは、５０００〜８０００ｍ／分の引取速度で紡糸されたものである。なお、ここでいう引取速度とは、第１ゴデットローラーおよび第２ゴデットローラーをこの順で解して巻き取る際、最初に紡出糸と接触する第１ゴデットローラーの速度である。
【００２３】
また、ＵＤＢの伸度は、得られる２層構造糸のＦＹＢの糸たるみを拡大して、ルーズな巻き付き構造を発現させるために、ＵＤＡの伸度の少なくとも３倍である。なお、ＵＤＢの伸度の上限については、あまりＵＤＢの伸度が大き過ぎると糸ずれがひどく、織物の欠点が多発しやすいので、該伸度比は高々５倍である。好ましいＵＤＢの伸度は、１５０％〜４５０％の範囲である。
【００２４】
次に、前述の空気交絡されたＵＤＡとＵＤＢとの交絡糸を、第二ローラ（４）と延伸ローラ（５）との間で、その間に設けた加熱板（７）と仮撚具（８）とを用いて、同時延伸仮撚する。なお、仮撚具としては、ディスクタイプやベルトタイプなど任意のものを採用すれば良く、その仮撚具（８）の周速度は、延伸ローラ（５）の回転速度の２倍程度が適当であり、また、加熱板（７）としては、接触式または非接触式など任意のものが採用できる。
【００２５】
ここで重要なのは、加熱板（７）の仮撚温度と第二ローラ（４）と延伸ローラ（５）間の延伸倍率とであり、以下さらに詳述する。
仮撚温度は、得られる２層構造糸に適度な捲縮を与えて膨らみを持たせながらも、高伸度のＵＤＡの融着を防止することから７０〜１３０℃の範囲である。仮撚温度が７０℃未満では、得られる２層構造糸が捲縮形態の弱いふくらみの少ないものとなる。他方、仮撚温度が１３０℃を超えるとＵＤＡの融着が起こりやすく、また融着が惹起しなくてもＵＤＡの横断面が過度に変形し、清涼感とは異なるガサツキ感の強いものとなる。
【００２６】
延伸倍率は、延伸によってＵＤＡをＦＹＡに、ＵＤＢをＦＹＢにする際、前述のルーズな巻き付き構造とは別に、ＦＹＢによってさらに清涼感を増長させるために、下記式を満足することが必要である。
１＜ＤＲ≦１＋０．１２（ＥＬB／１００）
ここで、ＤＲは第二ローラ（４）と延伸ローラ（５）間の延伸倍率であり、ＥＬBはＵＤＢの伸度（％）である。
【００２７】
すなわち、ＤＲを１＋０．１２（ＥＬB／１００）０．１２Ｌ）以下という非常に低倍率にすることで、得られるＦＹＢの繊維軸方向に繊度のバラツキを形成させる、換言すれば、得られる２層構造糸の鞘部に位置するＦＹＢの表面に該繊度のバラツキに起因した凹凸を設けることで、さらに清涼感を高めたのである。なお、ＤＲの下限については、得られる２層構造糸のＦＹＡとＦＹＢとに充分な糸足差を発現させることから、少なくとも１倍を超え、好ましくは１．０３倍以上、特に好ましくは１．０５倍以上である。
【００２８】
このようにして同時延伸仮撚された、すなわち、仮撚−熱固定−解撚を終えた交絡糸は巻取り機（９）で二層構造糸（１０）として巻き取られる。
なお、ＵＤＡとＵＤＢとは、別々に巻き取ったものでもよいが、同一あるは異なった紡糸口金から紡出した後、紡糸工程で両者を合糸した、いわゆる、紡糸混繊糸であっても良い。この場合は、ＵＤＢの伸度を高めるために、 ポリエステルに非相溶性で且つ２次転移点温度がポリエステルよりも２０℃以上高いような分子量２０００以上の不飽和モノマーの附加重合体を、ＵＤＢのポリエステル重量を基準として、０．５〜４．０％添加したものが好ましい。
【００２９】
【発明の作用】
本発明の２層構造糸は、ＦＹＡを構成するポリエステルが、主としてポリトリメチレンテレフタレートであるため、染色などの熱処理によってＦＹＡが収縮する際に、ＦＹＢを締め付けずに、伸度差によって生起されたルーズな巻き付き構造が破壊されない。その機構については、充分に解明されていないが、ポリトリメチレンテレフタレートからなる糸条の表面のぬめりによって、ポリエチレンテレフタレートからなる糸条との滑りが発生し易くなるためと考えられる。
【００３０】
したがって、本発明の２層構造糸では、染色などの熱処理でのＦＹＡの収縮による糸足差の拡大もでき、従来の清涼感を有するポリエステル２層構造糸よりも、さらに膨らみに富んだものとできる。しかも、ポリトリメチレンテレフタレートはポリエチレンテレフタレートに比べて熱処理による収縮率の低下が少ないので、同様な操作でＦＹＡとした場合、ポリエチレンテレフタレートに比べてポリトリメチレンテレフタレートからなるＦＹＡは、より大きな熱応力を有し、さらに膨らみの大きな２層構造糸となる。
【００３１】
しかも、ポリトリメチレンテレフタレートはポリエチレンテレフタレートに比べてヤング率が極めて低く、ポリエチレンテレフタレートからなるＦＹＡでは為し得ない３０ｃＮ／ｄｔｅｘという低ヤング率が達成でき、上記清涼感を有する２層構造糸に膨らみのほかに、高度のドレープ性をも付加することができるのである。
【００３２】
【実施例】
以下、本発明を実施例によりさらに具体的に説明する。なお、実施中の各物性は以下の方法で測定した。
（１）熱応力
カネボウエンジニアリング製熱応力測定器（タイプＫＥ−１１）を用い、綛状にした試料に０．２９ｃＮ／ｄｔｅｘの初荷重をかけた後、２．３℃／分の速度で昇温し、発生する応力をチャート上に記録し、熱応力の値はチャートから読みとつた応力を繊度で除した値（ｃＮ／ｄｔｅｘ）で表わす。
（２）ヤング率
ＪＩＳ：Ｌ１０１３に準拠して測定した。
（３）固有粘度
オルソクロロフェノールを溶媒として、３５℃で測定した。
【００３３】
［実施例１］
ＵＤＡとして、固有粘度０．７０のポリトリメチレンテレフタレートを口金温度２６５℃、引取速度５０００ｍ／分で引き取った伸度が８０％の９０ｄｔｅｘ／１５フィラメントの紡出糸を得た。また、ＵＤＢとして、固有粘度０．６４のポリエチレンテレフタレートを口金温度２６５℃、引取速度１５００ｍ／分で引き取った伸度が３００％の９０ｄｔｅｘ／２４フィラメントの紡出糸を得た。
【００３４】
これらＵＤＡとＵＤＢとを、図１の装置を用いて、以下の条件で、インターレースノズルで交絡処理（交絡処理時のオーバーフィート率；２％、インターレースの圧空圧；３００ｋＰａ）を施し、延伸仮撚加工（仮撚温度；９０℃、延伸倍率；１．２５倍、仮撚具；ディスクタイプ、仮撚ディスクの表面の回転速度；６００ｍ／分および延伸ローラ速度；３００ｍ／分）して、二層構造糸とした後、引き続いて、延伸ローラー（５）と第３ローラー間で弛緩熱処理（熱処理温度１９０℃、オーバーフィード率；５％）で熱処理した。得られた２層構造糸は、１４６ｄｔｅｘ／３９フィラメントで、ＦＹＢがＦＹＡと部分的に混繊・交絡状態にありながら、ＦＹＡをルーズな巻き付き構造で被覆したものでありながら、極めて柔軟性に優れたものであった。そして、該加工糸をＦＹＡとＦＹＢとに分離して、それぞれの力学的物性を測定したところ、ＦＹＡが伸度３２％、１８０℃熱応力０．２４ｃＮ／ｄｔｅｘおよびヤング率１８．６ｃＮ／ｄｔｅｘで、ＦＹＢが伸度７８％であった。
【００３５】
このようして得られた２層構造糸に、１２００Ｔ／Ｍの撚りを施し、綾組織で製織した後、常法に従ってリラックス（１００℃、２５分間）、プレセット（１７０℃、４５秒間）を行い、次いで、カセイソーダー液により織布重量を基準として、１０％の減量処理を行ったのち中和処理を行い、ついで１３０℃で４５分間染色処理を施した後、ファイナルセツト（１６０℃、４５秒間）して仕上げた。
【００３６】
得られた織物は、極めて優れたドレープ性を有しながらも、鞘糸と芯糸との糸足差の大きい非常にルーズな巻き付き構造を有する清涼感の極めて良好なものであった。しかも、鞘糸の繊度バラツキによって、サラサラした触感とナチュラル感をも有するものであった。
【００３７】
［比較例１］
ＵＤＡを構成するポリエステルを、固有粘度０．６４のポリエチレンテレフタレートに変えた以外は実施例１と同様な操作を繰り返した。得られたＵＤＡの伸度は６５％であった。また、得られた２層構造糸は、実施例１と同様にＦＹＢがＦＹＡと部分的に混繊・交絡状態にありながら、ＦＹＡをルーズな巻き付き構造で被覆したものであったが、柔軟性の乏しいものであった。そして、該加工糸をＦＹＡとＦＹＢとに分離して、それぞれの力学的物性を測定したところ、ＦＹＡが伸度２４％、１８０℃熱応力０．０８ｃＮ／ｄｔｅｘおよびヤング率３６．８ｃＮ／ｄｔｅｘで、ＦＹＢが伸度７８％であった。
【００３８】
このようして得られた２層構造糸に、実施例１と同様な操作を繰り返して織物とした。得られた織物は、芯糸の収縮による糸足差の発現がないため、実施例１の織物に比べて若干膨らみに欠けるが、芯糸へ鞘糸がルーズに巻き付いた構造を有し、且つ、鞘糸の繊度バラツキによって、サラサラした触感とナチュラル感をも有する清涼感の良好ものであったが、ドレープ性が劣り、ごわごわした感じを与えるものであった。
【００３９】
【発明の効果】
本発明の２層構造糸は、ＦＹＡを構成するポリエステルが主としてポリトリメチレンテレフタレートであることから、染色などの熱処理でＦＹＡが収縮してもＦＹＢを締め付ける懸念がないため、前掲の公報に開示された２層構造糸の有する１８０℃での熱応力が０．０９ｃＮ／ｄｔｅｘ以下という制約がない。そのため、本発明の２層構造糸は、ＦＹＡの伸度を小さくする、すなわち、ドレープ性を低下させなくても、ＦＹＡの収縮によって、膨らみを向上させることができる。しかも、本発明の２層構造糸は、ポリトリメチレンテレフタレートの有する力学的特性、すなわち、ポリエチレンテレフタレートに比べて、熱応力が大きいことからより膨らみが増長し、また、低ヤング率であることから高度のドレープ性が発現する。以上を纏めると、本発明の２層構造糸は、前掲の公報の２層構造糸に対して、清涼感とドレープ性とを維持しながら膨らみ向上させた上に、さらにドレープ性と膨らみとを向上させたものともいえる。
【００４０】
したがって、本発明の２層構造糸を用いれば、清涼感だけでなく、極めて優れた膨らみとドレープ性とを有する織編物、具体的には、盛夏用のドレス、スーツ、ブラウス、スラックスまたはカッターシャツ等が得られる。
【図面の簡単な説明】
【図１】二層構造糸の製造装置の一例を示す側面図。
【符号の説明】
１    ＵＤＡ
２    ＵＤＢ
３    第一ローラ
４    第二ローラ
５    延伸ローラ
６    交絡ノズル
７    加熱板
８    仮撚具
９    巻き取り機
１０    二層構造糸
１１    加熱板
１２    第三ローラ
【図１】
0004290829.tif 000002